FR 2075914 A1 19711015 FR 7047696 A 19701229 70 47696 1 2075914 La présente invention concerne un système de formation d'image, et plus particulièrement un système de formation d'image par électroluminescence. Pour la formation d'image par photoëlectrophorêse des particules photosensibles colorées sont en suspension dans un liquide isolant porteur. Cette suspension est alors placée entre au moins deux électrodes soumises â une différence de potentiel et exposées à une image lumière. Ordinairement, pour exécuter ce procédé, la suspension de formation d'image est placée sur un support conducteur électriquement et transparent sous la forme d'une mince pellicule et l'exposition est faite à travers le support transparent, tandis qu'une deuxième électrode polarisée généralement cylindrique est roulée par dessus la suspension. On suppose que les particules portent une charge initiale, une fois en suspension, dans le porteur liquide qui leur permet d'être attirées vers l'électrode transparente, et après l'exposition, changent de polarité de façon que les particules exposées migrent vers la deuxième électrode formant ainsi des images sur chacune des électrodes par soustraction de particules, chaque image étant complémentaire 1'une à 1'autre. Le procédé peut être utilisé pour produire, et des images polychromes, et des images monochromes. Dans ce dernier cas, on n'utilise que des particules photosensibles à une seule couleur dans la suspension, ou des particules photosensibles à plusieurs couleurs différentes, dont toutes répondent au rayonnement auquel est exposée la suspension. Une description détaillée des techniques de formation d'image par photoëlectrophorêse est incluse dans les brevets U.S. n° 3.383.993, 3.384.488, 3.384.565 et 3.384.566 qui ne sont donnés ici que pour référence. Bien que l'on n'ait trouvé que des images de haute qualité peuvent être obtenues par 1'électrophorèse susmentionnée, ceci nécessite l'application simultanée d'un champ électrique et d'une exposition, nécessitant l'emploi d'une électrode transparente et conductrice. En outre, les images sont produites d'une façon courante avec l'emploi de sources lumineuses incandescentes et la projection optique d'une image sur la suspension de particules photosensibles. Bien que généralement satisfaisantes pour la plus grande partie des besoins de reproduction, il existe des situations qui exigent généralement un équipement optique moins complexe et une plus grande flexibilité du système éliminant par exemple, la nécessité d'électrodes transparentes et l'application 70 47696 2 2075914 simultanée d'un champ électrique et d'une exposition. Par conséquent, un objet de la présente invention est de fournir un système de formation d'image qui puisse surmonter les inconvénients susmentionnés. 5 Un autre objet de l'invention est de fournir un nouveau procédé de formation d'image par électrophorèse. Un autre objet de l'invention est de fournir un système de formation d'image qui élimine la nécessité d'utiliser une électrode transparente. 10 Un autre objet de l'invention est de fournir un système de formation d'image se prêtant à des transformations optique et électronique. Un autre objet en outre, est de fournir un système de formation d'image par électrophorèse en utilisant 1'électrolumi-15 nescence. Tous ces objets et d'autres, sont réalisés selon l'invention, en fournissant un système de formation d'image pour copies dures en utilisant de l'énergie rayonnante produite en réponse d'une source d'énergie. 20 Une suspension de formation d'image comprenant des particu les photoélectrophorëtiques colorées dans un liquide isolant porteur,est placée entre au moins deux électrodes, et soumise à un champ électrique. La suspension estsexposée sélectivement â une source d'éner-25 gie électroluminescente qui émet un rayonnement qui est le résultat de l'excitation d'un revêtement de phosphore. Les particules photomigreuses présentes dans la suspension sont sensibles à l'émission du rayonnement électromagnétique venant du revêtement électroluminescent ou de phosphore, pour former une image visible 30 à l'une ou aux deux électrodes. La suspension de formation d'image utilise des particules de pigment de couleurs intenses qui servent,et de colorant,et de matériau photosensible. Des éléments ou matériaux photosensibles supplémentaires ne sont pas nécessaires, ce qui fournit un système de formation d'image rapide et facile. 35 Les particules sont sensibles à la lumière dans les régions du spectre,émise par les phosphores électroluminescents par exemple, les particules cyan, magenta et jaune sont respectivement sensibles au rayonnement rouge, vert et bleu. Les expressions "particules photoêlectrophbrêtiques; ou 'photosensibles", lorsqu'elles 40 sont employées dans cette description, se réfèrent à des proprié 70 47696 3 2075914 tés d'une particule qui migre sous l'influence d'un champ électrique, lorsqu'elle est exposée à un rayonnement actinique. Il a été déterminé que la luminescence réalisée par l'exi-tation par des champs ou courants électriques de matériaux élec-5 troluminescents ou de phosphores, peut être utilisée conjointement à la formation d'image par photoëlectrophorêse. Grâce au stimulant électrique, le phosphore émet de la lumière qui frappe sur la suspension ëlectrophorétique de façon que les particules sont activées, sont sensibles au rayonnement et migrent à travers le 10 porteur ou véhicule de façon à produire une image. D'autres caractéristiques et avantages de l'invention seront mieux compris à la lecture de la description qui va suivre d'un ou de plusieurs exemples de réalisation et en se référant aux dessins annexés, dans lesquels : 15 La figure 1. représente une coupe d'un appareil de contre- typage continu selon la présente invention. Les figures 2, 3, 4 et 5 représentent différentes formes de panneaux électroluminescents selon l'invention et donnés en exemple. 20 Les figures 6 et 7 représentent des variantes de modes de réalisation de l'invention. La figure 8. représente une plaque piézoélectrique qui peut être utilisée conjointement à la présente invention. Se référant â la figure 1,, on voit un appareil de formation 25 d'image continue par photoëlectrophorêse comprenant une électrode électroluminescente 1., une électrode de formation d'image 10 et un ensemble applicateur d'encre désigné par 20. L'électrode électroluminescente 1., dans cette illustration, est représentée comme comprenant une couche 2 conductrice et transparente optique-30 ment, comme par exemple, une couche d'oxyde d'étain, et un panneau électroluminescent comprenant une couche 3 de phosphore et une plaque métallique 4, représentée ici par une multitude d'électrodes qui peuvent être excitées sélectivement. Une couche uniforme de la suspension de formation d'image 35 25 de la présente invention est déposée sur la surface de l'électrode électroluminescente par un rouleau applicateur 26 d'une forme et matériau appropriés, comme par exemple, un cylindre revêtu d'uréthane et qui applique une pellicule de la suspension alimentée du carter à encre 27, au moyen du rouleau 28 vers le cylin-40 dre respectif. A proximité de l'électrode électroluminescente 1., 70 4?6§6 4 2075914 se trouve une deuxième électrode rotatoire 10 désignée ci-après, comme électrode de formation d'image ayant une âme centrale conductrice 11 qui est recouverte d'une couche 12 d'un matériau pouvant arrêter ou bloquer un courant électrique continu, ce matériau 5 pouvant être du polyurëthane. Cette couche est généralement désignée par couche d'arrêt ou de blocage. Bien que cette dernière n'a pas besoin d'être utilisée dans le système, l'utilisation d'une telle couche est préférable pour éliminer l'oscillation des particules pendant le procédé. Une description détaillée des résul-10 tats améliorés et des types de matériaux pour la couche d'arrêt sont divulgués dans le brevet U.S. n° 3.383.993. Une alimentation en courant continu 35 est branchée à l'âme centrale conductrice de l'électrode 10 et la couche extérieure conductrice de l'électrode 1. est branchée à la terre. Le panneau métallique 4 est 15 branché, soit à une alimentation en courant continu ou à une alimentation en courant alternatif 5., selon que le phosphore électroluminescent incorporé dans la couche 3. réalise une amplification de la lumière, lorsqu'il est stimulé, soit par un champ électrique à courant continu, soit à courant alternatif. 20 - La suspension de formation d'image de l'invention consistera d'une dispersion de particules photosensibles finement divisées de couleurs spécifiques dans un liquide porteur ou véhicule isolant. Selon que le système de l'invention est utilisé pour produire une image polychrome ou une image monochrome, la sus-25 pension de formation d'image contiendra dans le premier cas, des particules photosensibles colorées d'au moins deux couleurs différentes et dans le dernier cas, des particules photosensibles d'une seule couleur ou des particules photosensibles colorées de plusieurs couleurs différentes qui sont sensibles à la lumière 30 dont est exposée la suspension. Dans chacun des cas, la partie de pigment des particules photosensibles, forme l'ingrédient principal photosensible électriquement et le colorant principal pour la particule de formation d'image. N'importe quelle particule de pigment photosensible et de couleurs différentes, peut être 35 utilisée selon les brevets U.S. n° 3.384.565 et 3.384.566. Si le panneau électroluminescent est préparé de façon que les phosphores utilisés sont placés au hazard pour représenter les raies des différentes couleurs du spectre visible, alors il est possible de produire une image polychrome. Si elle est utilisée, une 40 image polychrome peut être réalisée en exposant la suspension de 70 47696 5 2075914 formation d'image à un négatif Kodacolor, oû l'image peut être préparée selon la formation d'image monochrome en régistration, en utilisant les négatifs de séparation des couleurs convenables tel que divulgué par la demande de brevet aux E.U.A. n° 812.796 5 déposée le 2 Avril 1969. La suspension de formation d'image peut aussi contenir un sensibilisateur et/ou un liant pour les particules de pigment spécifique. Le pourcentage de pigment dans le véhicule n'est pas critique ; cependant, il faut noter que 2 à 10 % en poids donne des résultats acceptables. 10 La suspension pénètre la zône de formation d'image entre les électrodes électroluminescentes et de formation d'image où une image est projetée dans la ligne de pinçage des rouleaux, dû à la luminescence sélective de la couche électroluminescente 3. Un champ électrique est établi par dessus la zône de formation 15 d'image par la source d'énergie 35. Une feuille réceptrice 13 représentée sous forme de feuille continue,est alimentée d'un rouleau alimentateur 36, passe entre l'électrode électroluminescente et l'électrode de formation d'image, et s'enroule sur le rouleau 37. L'image est sélectivement déposée sur la feuille 20 réceptrice dans la zône de formation d'image, la zône générale de contact entre les électrodes respectives et la suspension de formation d'image. Le fixage de l'image développée sur la surface de la feuille continue 13 peut être accélérée par la présence d'une unité de chauffage 38 qui aide S vaporiser le compo-25 sant du véhicule restant en combinaison avec les particules colorées de pigment. Une image inversée est formée sur la surface de l'électrode électroluminescente qui est retirée à la station d'application de la suspension. Ainsi, 1'applicateur réalise, et l'application de la suspension de formation d'image, et l'enlë-30 vement de l'image résiduelle. La suspension de formation d'image consiste de particules photosensibles finement divisées de couleurs spécifiques dispersées dans un liquide porteur ou véhicule isolant. N'importe quelle particule photosensible appropriée peut être utilisée selon 35 les brevets des E.U.A. n° 3.384.565 et 3.384.566. Tel que susmentionné, la partie de pigment de la particule photomigrateuse fournit la photosensibilité et la coloration à la particule respective. Tout porteur ou véhicule isolant liquide convenable, peut être employé pour l'invention. Des liquides porteurs isolants 40 typiques incluent les hydrocarbures aliphatiques saturés à longue 70 47696 6 2075914 chaîne comme le décane, dodëcane, et tétradécane, des fractions de Kérosène telles que les solvants sans odeur de Sohio disponibles chez Standard Oil Company of Ohio ; l'Isopar G disponible commercialement chez Humble Oil Company of New Jersey et la cire 5 de paraffine, les cires fondues d'abeilles et autres matériaux thermoplastiques fondus, l'huile minérale, l'huile de lin, l'huile d'olives, les huiles marines, les huiles de silicones, comme le diméthyl polysiloxane (Dow Corning Company), les hydrocarbures fluorines, comme le Fréon et des mélanges de ceux-ci. 10 La suspension de formation d'image peut aussi contenir un sensibilisateur et/ou iin liant pour les particules de pigment. Bien entendu, toute particule de pigment photosensible convenable, tel qu'identifié dans les brevets susmentionnés, peut être utilisée avec l'invention, la sélection dépendant largement de la 15 photosensibilité et de la sensibilité spectrale désirée. Les matériaux organiques photosensibles typiques incluent les pigments organiques substitués ou non substitués, comme les phthalocyanines, par exemple, la phthalocyanine du cuivre, la forme bêta de la phthalocyanine exempte de métaux ; tétrachloro-20 phthalocyanine ; et la forme X de la phthalocyanine exempte de métaux ; les quinacridones comme par exemple, 2,9-diméthylquina-cridone ; 4,11-diméthyl quinacridone ; 3,10-dichloro-6,13-dihydro-quinacridone ; 2,9-diméthoxy-6,13-dihydro-quinacridone et 2,4,9, 11-tétrachloro-quinacridone ; anthraquinones, telles que 1,5-bis-25 (bëta-phényléthylamino) anthraquinone ; 1,5-bis-(3'-méthoxypropyl-amino) anthraquinone ; 1,2,5,6-di-(C,C'-diphényl)-thiazole-anthraquinone ; 4-(21-hydroxy-phényl-mëthoxyamino) anthraquinone; les triazines comme 2,4-diaminotriazine ; 2,4-di-(1'-anthraqui-nonyl-amino)-6-(l"-pyrényl)-triazine ; 2,4,6 tri-(l'rl", 1"'-30 pyrényl)-triazine ; les composés azo comme 2,4,6-tris(N-êthyl-N hydroxy-éthyl-p-aminophënylazo) phyloroglucinol ; 1,3,5,7-tëtrahydroxy-2,4,6,8-tétra (N-méthyl-N-hydroxy-éthyl-p-amino-phénylazo) naphthaléne ; 1,3,5-tri-hydroxy-2,4,6-tri(3--nitro-N-mêthyl-N-hydroxy-mêthy1-4'-aminophénylazo)benzène ; les sels 35 métalliques et les laques des colorants azo, comme la laque de calcium de 6-bromo-l(1'-suifo-2-naphthylazo)-2-naphthol ; le sel baryum de 6-cyano-l (1'-suifo-2-naphthylazo)-2-naphthol ; la laque calcium de 1- (,2 ' -azonaphthaliène-1 ' -acide Sulfonique) -2-naphtol ; la laque calcium de l-(4'-êthyl-5.'-chloroazo-benzène-40 2'-acide sulfonique)-2-hydroxy-3-racide naphthoi'que ; et des 1 70 47696 7 2075914 mélanges de ceux-ci. D'autres pigments organiques incluent le poly-vinylcarbazole ; le sel tri-sodium de 2-carboxyl phënylazo (2-naphthiol-3,6-acide disulfonique) ; N-isopropyl-carbazole ; 3-benzylidène aminocarbazole ; 3-aminocarbazole ; 1-(41-méthyl-5'-5 chloro-2'-acide suifonique) azobenzêne-2-hydroxy-3-acide naphthoï-que ; N-2" pyridyl-8,13-dioxo-dinaphtho-(2,1-b ; 2',3'-d)-furan-6-carboxamide ; 2-amino-5-chloro-p-toluêne acide sulfonique et autres semblables. Les compositions photosensibles minérales typiques incluent 10 le sulfure de cadmium, le sélénium de cadmium, le sulfo-séléniure de cadmium, l'oxyde de zinc, le sulfure de zinc, le soufre, le sélénium, le sulfure d'antimoine, l'oxyde de plomb, le sulfure de plomb, le sulfure d'arsenic, 1 * arsenic-sélénium, et des mélanges de ceux-ci. La suspension de formation d'image peut contenir des 15 particules photosensibles d'une ou de plusieurs couleurs ayant chacune différentes gammes de réponse spectrale. Une gamme étendue de courants électriques peut être appliquée entre les électrodes du système. Pour un bon pouvoir séparateur d'image, une densité d'image élevée et un faible fond, il 20 est préférable que le courant électrique appliqué soit tel qu'il crée un champ électrique d'au moins 300 volts environ par 25 microns à travers la suspension de formation d'image. Par exemple, lorsque la suspension de formation d'image est revêtue à une épaisseur d'environ 25 microns, l'écartement des électrodes sera 25 tel qu'une tension d'environ 300 volts produise un champ à travers la suspension d'environ 300 volts par 25 microns. Des tensions allant jusqu'à 8.000 volts ont été appliquées pour produire des images de bonne qualité. Il est évident que la tension appliquée nécessaire pour obtenir un champ de la force désirée, varie selon 30 l'entrefer des électrodes, de même que de l'épaisseur du matériau de blocage utilisé. La limite supérieure de la force du champ semble être limitée principalement par le courant de rupture de la suspension. La suspension de formation d'image est généralement revêtue à une 35 épaisseur jusqu'à 25 microns, l'épaisseur préférée étant 3 à 5 microns. La formation d'image telle que réalisée conjointement avec le procédé de l'invention sera généralement une formation d'image dans le mode négatif à positif ou positif à négatif. Ainsi, pour 40 les buts de l'invention, afin de produire une image positive sur 70 47696 8 2075914 la feuille réceptrice, la suspension de formation d'image est exposée à une image négative dans la zône de formation d'image. Tel que mentionné ci-dessus, une tension est appliquée par dessus la suspension de formation d'image et comme résultat de l'exposition 5 à un panneau électroluminescent stimulé, les particules de pigment exposées initialement en suspension dans le liquide porteur migrent en réponse au rayonnement émis à travers le porteur à la surface du rouleau de formation d'image, ou dans le cas de l'illustration décrite ci-dessus, à la surface de la feuille réceptrice 10 en papier. L'image pigmentaire formée, peut être fixée par exemple en plaçant un laminé sur la surface tel que la vaporisation d'une composition thermoplastique, ou par enlèvement du solvant résiduel aidé par l'application de chaleur. L'image peut aussi être trans-15 fërée à un deuxième substrat auquel elle peut être fixée. Le système décrit ici, produit une image monochrome ou polychrome avec un contraste élevé, soit dans le mode positif à négatif, soit négatif à positif. L'image pigment produite n'a pas besoin d'être nêcessaire-2o ment formée sur la surface du substrat intermédiaire, mais peut aussi être formée sur tin substrat amovible en papier ou sur une douille ou manchon enroulé autour de l'électrode de blocage, ou disposée d'une autre façon entre les électrodes dans la zone de formation d'image. L'image pigment peut alors être fixée en place 25 tel que mentionné ci-dessus où l'image peut être transférée à la surface, d'un substrat récepteur sur lequel elle peut être fixée. Ceci est désirable dans le cas où l'image est formée directement sur la surface de l'électrode. Une telle opération de transfert peut être exécutée par des techniques d'enlèvement par adhésif ou 3q de préférence par un transfert par champ électrostatique, pendant que l'image est encore mouillée. La couche de blocage elle-même peut être sous forme de chemise ou douille amovible, et dans ce cas, elle est simplement remplacée après la formation d'image avec m matériau semblable. Lorsque l'image est formée sur un substrat 25 enroulé ou superposé sur l'électrode même, il est nécessaire de dégager seulement le substrat de la surface de l'électrode. Dans l'illustration présente, les images sont produites directement sur me feuille réceptrice en papier ou autre substrat avec 1'image formée sur le cylindre électroluminescent enle-vêe par l'action de 1'applicateur d'encre. Cependant, si cela est t 70 47696 9 2075914 souhaité, l'image formée sur le cylindre électroluminescent n'a pas besoin d'être écarté, mais peut être utilisé pour transférer par offset l'image au cylindre électroluminescent sur la surface d'une feuille réceptrice conventionnelle, tel que décrit ci-dessus. 5 Ceci sera généralement le cas lorsqu'une image positive est exigée et qu'on ne dispose que d'une entrée positive, qu'elle soit en couleurs, ou qu'elle soit en noir et blanc. N'importe quel matériau convenable peut être employé pour le substrat récepteur pour l'image produite comme par exemple, du 10 papier ou différentes matières plastiques transparentes, tel le Mylar (polyéthylène térephthalate), le Tedlar (polyvinylfluorure) ou des feuilles d'acétate de cellulose, ces dernières particulièrement si on veut produire une diapositive appropriée à la pro-j ection de 1'image. 15 Bien entendu la structure de l'appareil représenté par la figure 1-, ne se limite pas à la conception décrite ici,mais inclue aussi toutes les configurations semblables qui satisferont les exigences de la présente invention. Par exemple, bien que l'électrode de formation d'image soit 20 représentée comme étant un cylindre, elle peut aussi bien prendre la forme d'une plaque comme peut l'être l'électrode électroluminescente. L§me de l'électrode de formation d'image peut généralement être constituée d'un matériau qui a une conductibilité électrique 25 assez élevée. Les matériaux conducteurs typiques incluent le caoutchouc conducteur et les feuilles métalliques en acier, aluminium, cuivre et laiton. De préférence, l'âme de l'électrode aura une conductibilité électrique élevée, afin d'établir le différentiel de champ 30 électrique nécessaire au système. Cependant, si un matériau ayant une faible conductibilité est utilisé, une connexion électrique séparée peut être faite au dos de la couche de blocage de l'électrode de formation d'image. Si on utilise, par exemple, une âme en caoutchouc dur non conducteur, alors on peut utiliser une 35 feuille métallique comme support pour la douille de blocage. Bien que la couche de blocage n'est pas toujours nécessaire dans le système, l'usage d'une telle couche est préférable à cause des meilleurs résultats qu'elle peut produire. Il est préféré que la couche de blocage, lorsqu'elle est utilisée, soit comme isolant, 40 soit comme semi-conducteur, qui ne permet pas le passage de 70 47696 10 2075914 porteurs de charge suffisants sous l'influence du champ existant dans les particules de formation d'image,de façon à réduire à un minimum ou d'éliminer complètement l'oscillation des particules dans le système. Ceci a pour résultat, une meilleure densité et 5 pouvoir séparateur de l'image. Des exemples de matériaux de blocage sont le papier baryté, : Les panneaux électroluminescents de l'invention peuvent être construits de différentes façons, selon leur application par-15 ticulière et de préférence avec des électrodes multiples qui peuvent être excitées sélectivement. Après l'excitation sélective on peut former des lettres et des chiffres. Plus le nombre des électrodes est grand, mieux sera la forme des symboles produits. Le panneau peut prendre la forme d'une plaque à électrodes mul-20 tiples, comme illustré sur la figure 2. avec les électrodes 40 dispersées uniformément â proximité de la couche électroluminescente 41, de façon que les électrodes puissent être excitées sélectivement par m stimulant électrique, comme dans une sortie de lecture de calculateur. Un panneau de cette nature pourrait par 25 exemple, être utilisé dans un système comme celui de la figure 1. Le matériau électroluminescent émettra sélectivement un rayonnement en réponse au signal électrique qui, § son tour, est transformé en une image sur copie dure, selon le procédé décrit ci-dessus. La figure 3. représente un autre panneau qui utilise deux 30 rangées croisées des bandes d'électrodes 43. Lorsqu'une tension suffisamment élevée est appliquée entre deux bandes, la couche de phosphore 44 sous l'intersection émettra de la lumière et ce point de lumière peut être déplacé arbitrairement par dessus le panneau par une sélection appropriée des bandes. Pour le nombre 35 possible de positions de points, le système de la figure 3. a moins d'électrodes que celui de la figure 2., mais il est moins flexible, puisque seulement un seul point a une entière liberté de position et de mouvement. Le panneau électroluminescent peut être conçu de façon à produire une exposition d'image fixée comme 40 dans la figure 4. où les électrodes 46 qui excitent le panneau * 70 47696 11 2075914 électroluminescent 47 fournissent une forme fixe de l'information d'entrée. Une méthode pour utiliser le système de l'invention, conjointement à un procédé de formation d'image en couleurs, est de 5 fournir un panneau électroluminescent comme sur la figure 5., fait d'une pluralité de bandes étroites de matériaux électroluminescents 48, plaçées côte à côte. On peut appliquer, soit un courant continu, soit un courant alternatif aux bandes,selon le matériau électroluminescent particulier utilisé. La couleur dans l'image peut 10 être produite en faisant produire par les éléments électroluminescents, les couleurs primaires directement où le matériau électroluminescent peut produire la lumière blanche avec les filtres de bandes utilisés pour séparer les couleurs primaires désirées. Tel que représenté sur la figure 5., des bandes étroites de 15, matériau électroluminescent 48 pouvant produire, lorsqu'elles sont excitées convenablement, de la lumière rouge (R), verte (G) et bleue (B) respectivement, sont surimposées sur une rangée d'électrodes identifiées par 49. Une fine couche 50 transparente optiquement et conductrice, recouvre la surface opposée du matériau 20 électroluminescent pour compléter l'électrode. Lorsqu'une tension est appliquée à l'électrode, le phosphore est luminescent en relation directe à la valeur du courant appliqué pour émettre la longueur d'onde ou la cculeur caractéristique de la lumière du phosphore spécifique. Par exemple, la lumière rouge peut être 25 produite par un phosphore produit du sulfure de zinc (ZnS) avec le sélénium (Se), comme impureté , et excité à environ 50 cycles par seconde (c/s). La lumière verte peut être produite avec un phosphore venant du sulfure de zinc (ZnS) avec du cuivre (Cu) et des impuretés de plomb (Pb), puis excité à environ 50c/s. La lu-30 mière bleue peut être produite avec le même phosphore que celui utilisé pour la lumière verte, mais excité à environ 500 c/s. Ainsi, le phosphore est luminescent en relation directe à la grandeur de la tension appliquée. En plus, l'émission de certains phosphores se trouve dans la région infrarouge du spectre fournis-35 sant ainsi un procédé pour la formation d'image, utilisant -un rayonnement à l'extérieur du spectre visible. Dans un tel cas, la particule photoélectrophorétique présente dans la suspension de formation d'image, doit être sensible à la luminescence particulière émise. Les phthalocyanines, par exemple, sont sensibles au 40 rayonnement infrarouge de la façon exigée par l'invention. Les L- 70 47696 12 2075914 bandes électroluminescentes sont séparées par une mince barrière de lumière 51 qui empêche la lumière de déborder entre les bandes adjacentes, ce qui améliore le pouvoir séparateur. Cette barrière peut être faite d'un matériau opaque quelconque, mais approprié, 5 comme une feuille d'argent ou d'or ; il peut être conducteur ou non, et devrait être aussi mince que possible. Les bandes électroluminescentes sont soumises à des champs électriques au moyen d'électrodes individuelles 49 qui sont sélectivement excités, en réponse à une forme convenable d'information, tel qu'un signal élec-10 trique représentant un document original. Un quatrième type de phosphore capable d'émettre une lumière blanche,peut être inclus dans le panneau. Le phosphore, par exemple, peut être du sulfure de zinc avec du plomb, du cuivre et des impuretés de sélénium, excité à 50 cycles par seconde et à 500 cycles par seconde. 15 Tout matériau convenable peut être utilisé pour la partie de plaque métallique du panneau électroluminescent, comme l'aluminium, le cuivre et l'acier. En outre, lorsqu'utilisé dans un appareil selon la figure 1., tout matériau conducteur et transparent optiquement, comme les minces couches d'oxyde d'étain, de 20 cuivre, d'iodure de cuivre, l'or et autres semblables, peut être utilisé, comme revêtement conducteur pour la couche de phosphore. D'autres matériaux, y compris beaucoup de matériaux semi-conducteurs, comme la cellophane, le fluorure de polyvinyle, l'alcool polyvinyl et les films polyvinylacétate qui ne sont pas ordinai-25 rement considérés comme conducteurs, ont tous été trouvés comme étant appropriés. Il est évident de la discussion précédente, que certains phosphores électroluminescents produisent une luminescence lorsqu'ils sont soumis à un champ électrique changeant, tandis que d'autres 30 produisent une certaine amplification de la lumière lorsqu'ils sont soumis à ion champ électrique de courant continu suffisamment élevé. Des phosphores typiques répondant à cette application d'un champ de courant continu, incluent les cristaux de carbure de silicium, le diamant, le silicium, le germanium, le sulfure de 35 cadmium, le sulfure de zinc, le sélëniure de zinc, l'oxyde de zinc et beaucoup de composés du Groupe désigné par III-V, comme ALN, GaSb, Ga As, GaP, InP, et InSb. Les phosphores basés sur les matériaux hôtes du Groupe II-VI qui semblent être sensibles à des champs alternatifs, lorsqu'ils sont encastrés ou en suspension 40 dans un diélectrique, incluent les matériaux comme le sulfure de X 70 47696 13 2075914 zinc dopé, l'oxysulfure de zinc dopé, ZnSe, Z^SiO^Mn, BaTiO^f TiO^ et BN. Certains des agents de dopage les plus courants, incluent le cuivre, le plomb, le sélénium et le manganèse, certains des milieux diélectriques plus courants incluant les huiles 5 isolantes, les mat:.'re3 plastiques, le verre et les matériaux céramiques. De même, certains phosphores sont sensibles à un stimulant de courant alternatif et de courant continu, le facteur de contrôle étant généralement l'impureté particulière ou l'agent de dopage utilisé. 10 Selon un autre mode de réalisation de l'invention tel que représenté sur la figure 6., un panneau électroluminescent comprenant une base métallique 55 et une couche électroluminescente 56 est plaçée à proximité du document original 57. Un substrat conducteur et transparent optiquement telle que la cellophane con-15 ductrice 58 est plaçé par dessus l'original 57. La suspensic"1 de formation d'image de la présente invention 59, est revêtue par dessus la feuille en cellophane. Une électrode de blocage semblable à l'électrode de formation d'image de la figure 1. comporte une Sme conductrice centrale 60,et une couche de blocage 61 est passée 20 Par dessus la surface de la suspension de formation d'image . Une tension 62 est appliquée au rouleau de blocage, tandis qu'un champ de courant alternatif est appliqué au moyen de la source d'énergie électrique 63 au panneau électroluminescent. Le document original 57 est soumis au rayonnement émis du phosphore de façon à exposer 25 sélectivement la suspension de formation d'image à la luminescence du phosphore. Une image est formée comme résultat de la migration des particules à l'intérieur de la suspension. Sur la figure 7, on voit un panneau électroluminescent utilisé conjointement au matériau photoconducteur, de façon à 30 exciter sélectivement le phosphore luminescent pour produire les résultats de formation d'image désirés. Un membre de formation d'image est fourni comprenant une couche transparente optiquement comme l'oxyde d'étain représentée par 71, une mince couche de matériau photoconducteur 72, une couche électroluminescente 73, 35 et une deuxième couche conductrice et transparente optiquement 74. La suspension de formation d'image 75 est appliquée à la surface de la configuration. Une électrode de blocage 76 est passée par dessus la surface de la suspension de formation d'image pendant qu'une tension 77 est appliquée. Simultanément, une tension 78 40 est appliquée S la base du panneau électroluminescent, lorsque 70 47696 14 2075914 le document original 79 est projeté au moyen du système de lentilles 80 et source de lumière 81 sur la surface respective du panneau. Là où le photoconducteur est déchargé, un courant électrique excite la couche électroluminescente qui, à son tour, frap-5 pe la suspension de formation d'image pour produire l'image finale. Tout matériau photoconducteur convenable peut être utilisé dans la structure appropriée. Par exemple, le matériau photoconducteur peut être du sulfure de cadmium (CdS) qui a une large sensibilité à la lumière dans le spectre visible. Dans un système 10 â couleurs modelé d'après la configuration des bandes photoconductrices de la figure 5. peuvent être disposées opposées à chaque bande électroluminescente, celle-ci étant sensible à la lumière de la même coucleur que celle produite par la bande électroluminescente opposée à celle-ci. Par exemple, le tellurure de cadmium ;L5 (CdTe) serait utilisé opposé à un phosphore émettant une lumière rouge, l'arseniure d'aluminium (AlAs) opposé au phosphore émettant une lumière verte et l'oxyde de zinc (ZnO) opposé au phosphore émettant une lumière bleue. D'autres matériaux minéraux photoconducteurs typiques sont le soufre, sélénium, sulfure de zinc, oxyde 2Q de zinc, séléniure de cadmium, sulfure de cadmium, sulfo-séléniure de cadmium, trisulfure d'arsenic, oxyde zinc cadmium, oxyde zinc magnésium, trisëléniure de gallium, trisëléniure d'arsenic, tri-sulfure d'antimoine, oxyde d'aluminium, l'oxyde de plomb, etc... et des mélanges de ceux-ci ainsi que des alliages. Des matériaux 22 photcconducteurs organiques typiques incluent les phthalocyanines, polyvinylcarbazole, triphényl aminé, 2-mercapto-benzthiazole ; 2-phënyl-4-diaphényl-ideneoxazolone ; 3-benzylidène-amino carba-zole ; 2,4-diphényl-quinazoline, 1,2,4 triazine ; 1,5 diphényl-3-méthylpyrazoline ; 2,(4-dimëthylamino phényl)-benzoxazole ; 3-20 aminocarbazole et des mélanges de ceux-ci. Après avoir fait le choix convenable du matériau photoconducteur, l'image persistera dans la couche photoconductrice rendant possible la reproduction d'une certaine quantité de copies à partir d'une exposition. En plus, d'utiliser les panneaux électroluminescents conjointement au procédé de l'invention, d'autres effets réalisés lorsque les champs électriques sont appliqués aux phosphores particuliers qui ont été, soit exçités précédemment ou en même temps par une autre forme d'énergie, peuvent être réalisés. Un tel effet est généralement désigné par électrophotoluminescence, dans lequel l'intensité d'émission d'un phosphore électroluminescent » 70 47696 15 2075914 est modulée par un rayonnement extérieur; Certains phosphores électroluminescents deviennent très sensibles au stimulant électrique en présence de rayons X ou d'un rayonnement ultraviolet. Par exemple, les phosphores ZnCdS:Mn excités par les rayons X,prë-5 sentent une luminescence accrue après l'application d'un champ électrique. Des effets semblables ont été observés comme étant le résultat de l'excitation par la lumière visible, un rayonnement ultraviolet et les rayons cathodiques. D'autres dispositifs comportant un contrôle indirect de 1'électroluminescence peuvent 10 être facilement appliqués au procédé de l'invention. Par exemple, un panneau électroluminescent comprenant un phosphore électroluminescent dispersé dans une matrice de titanate de baryum présente un déplacement de couleurs dans son émission du bleu-vert, vers l'extrémité jaune du spectre, après le choc de l'énergie ultra-15 sonique pendant que le phosphore est soumis au stimulant électrique. 1'électroluminescence peut aussi être modulée directement par des changements de pressions mécaniques permettant ainsi la transformation d'un modèle de pression, soit statique, soit dynamique, en une image visible correspondante et finalement une impres-20 sion sur copie dure. Une autre application de l'invention repose sur la combinaison de 1'électroluminescence et de couches piézoélectriques tel que représenté sur la figure 8., sur laquelle on peut voir une mince plaque piézoélectrique 85 comprenant, par exemple, du zirconate-titanate de plomb, un matériau céramique. Une surface 25 86 est entièrement couverte d'une électrode d'une base métallique et la surface opposée porte deux électrodes 87 sous forme de bandes étroites. L'application d'une impulsion de tension entre l'électrode de base et les électrodes-bandes, conduit à la formation d'une onde élastique, qui est propagée à travers le panneau pour 30 éventuellement être absorbée ensuite dans les bornes acoustiques 88 du panneau. L'onde élastique est accompagnée d'une tension localisée développée à travers l'épaisseur du panneau. Les impulsions de courant de forme linéaire, se déplacent à travers le panneau en deux directions émanant de chacune des électrodes-bandes. Un 35 point de croisement 89, les deux ondes se renforcent l'une, l'autre de façon que le courant développé est deux fois aussi élevé, donc suffisant pour produire un signal électroluminescent. Le procédé de balayage produit ainsi un champ uniforme de luminescence qui peut être utilisé conjointement à la présente invention. 40 Pour mieux définir les caractéristiques particulières de 70 47696 16 2075914 l'invention, les exemples suivants doivent illustrer et non limiter les particularités de l'invention. Les parties et pourcentages sont en poids, à moins d'indication contraire. Dans les exemples suivants, un panneau électroluminescent 5 comprenant ion ruban flexible en matière plastique, sur lequel est déposé un matériau électroluminescent spécifique, est prévu et placé sur un substrat conducteur en aluminium. Une photographie en noir et blanc est placée entre la surface électroluminescente du panneau et une pièce de cellophane conducteur. L'électro-10 de de formation d'image utilisée,consiste d'un noyau en acier conducteur d'un diamètre de 89 mm avec une couche de polyurêthane d'une %>aisseur de 6,3 mm formant une couche de blocage. EXEMPLE I Une suspension d'encre cyan constituée de 4 gr. de phtha-15 locyanine-x 2 gr. de tri-crésyl phosphate (TCP), 0.05 gr. de carotène et environ 160 cc d'huile minérale,est appliquée au panneau électroluminescent avec une éponge d'urëthane. La pellicule de suspension de formation d'image est distribuée à une épaisseur d'environ 3 microns. Le phosphore est du sulfure de zinc avec du 20 sélénium comme impureté. Un courant alternatif à 60 cycles d'environ 110 volts est appliqué au panneau électroluminescent. L'électrode de formation d'image est passée en travers la suspension de formation d'image pendant une tension d'environ + 7.000 volts. Comme résultat d'un rayonnement émis du panneau électroluminescent 25 les particules de pigment cyan sont sélectivement déposées sur la surface des électrodes de formation d'image. La phthalocyanine-x est préparée selon le procédé décrit par le brevet des E.U.A n° 3.35 7.989 du 12 Décembre 1967. Les images obtenues étaient très nettes. 30 EXEMPLE II Le procédé de l'exemple I est répété, excepté qu'on a utilisé une suspension d'encre magenta constituée de 8 gr. de Watchung Red B, 1-(4'-méthy-5'-chloroazobenzène-2'-acide sulfoni-que)-2-hydroxy-3-acide naphthoxque (C.I. 15865), 2 gr. de TCP et 35 100 cc d'huile de baleine, à la place de la suspension cyan. La pellicule est revêtue avec une épaisseur d'environ 4 microns; Le phosphore est du sulfure de zinc, avec comme impuretés, du cuivre et du plomb. La tension appliquée pendant la formation d'image à l'électrode de formation d'image, est d'environ + 8.000 volts. 40 Une image magenta est formée sur la surface de l'électrode de t. 70 47696 17 2075914 formation d'image. Le violet Monostral est disponible commercialement chez E.I. du Pont de Nemours et Company. EXEMPLE III Le procédé de l'exemple I est répété, excepté que la sus-5 pension de formation d'image cyan est remplacée par une suspension d'encre jaune comprenant 20 gr. N-2"-pyridyl-8, 13-dioxodinophtho-(2,1-b ; 2',3'-d)-furan-6-carboxamide ; 2 gr. de TCP ; 0,05 gr. de carotène bêta et 106 cc de Sohio Odorless Solvent. Le phosphore est du sulfure de zinc, avec comme impuretés du cuivre et du plomb, puis 10 excité à environ 500 c/s. Le pigment jaune est disponible commercialement chez Sheperd Chemical Company. De nouveau, une image jaune est produite sur la surface de l'électrode de formation d'image. Bien que les exemples ci-dessus sont réalisés avec des conditions et matériaux spécifiques, n'importe lequel des matériaux 15 ci-dessus, peut être substitué lorsqu'on peut obtenir avec celui-ci des résultats semblables. En plus, des opérations utilisées pour réaliser le procédé de l'invention, d'autres opérations ou modifications peuvent être utilisés, si cela est souhaité. Par exemple, lin système optique peut être employé pour projeter une image en 20 utilisant une source de lumière électroluminescente. En outre, la source électroluminescente de rayonnement peut être tutilisêe comme système auxiliaire pour produire des bords blancs dans le système de formation d'image photoélectrophorëtique de base divulgué dans les brevets donnés ci-dessas pour référence. En plus, 25 d'autres matériaux peuvent être incorporés dans la suspension de formation d'image, différentes tensions peuvent é"tre appliquées, d'autres épaisseurs de pellicules, et d'autres matériaux électroluminescents utilisés de façon à améliorer les propriétés du présent système. Par exemple, divers sensibilisateurs peuvent être 30 inclus dans la suspension de formation d'image pour améliorer les résultats finals. Bien entendu, diverses modifications peuvent être apportées par l'homme de l'art aux dispositifs ou procédés qui viennent d'être décrits uniquement à titre d'exemples non limitatifs sans 35 sortir du cadre de l'invention. 70 47696 18 2075914 REVENDICATIONS 1. Méthode de formation d'image par photoëlectrophorêse, caractérisée par le fait qu'elle consiste à soumettre une pellicule de suspension de formation d'image à une tension, entre au moins 5 deux électrodes, la suspension comprenant une pluralité de particules finement divisées dans un liquide porteur substantiellement isolant, chacune des particules comprenant un pigment photosensible électriquement qui est en même temps l'ingrédient principal photosensible électriquement et le colorant principal pour cette 10 particule, à exposer la suspension de formation d'image à une source d'énergie électroluminescente, de façon que le rayonnement émis de cette source d'énergie frappe la suspension sélectivement de façon à former une image. 2. Méthode selon la revendication 1., caractérisée par le 15 fait que la source d'énergie électroluminescente comporte des matériaux luminescents pouvant émettre un rayonnement d'au moins deux couleurs distinctes du spectre visible, et que la suspension de formation d'image comporte des particules finement divisées d'au moins deux couleurs différentes dans le porteur liquide, cha- 20 cune des particules comprenant un pigment photosensible électriquement, dont la principale bande d'absorption de lumière coïncide substantiellement avec sa principale réponse photosensible. 3. Méthode selon la revendication 2., caractérisée par le fait que la source d'énergie électroluminescente comporte des phosphores 25 pouvant émettre des lumières, rouge, verte et bleue, et que la suspension de formation d'image comporte des particules colorées magenta, cyan et jaune. 4. Méthode selon l'une quelconque des revendications précédentes, caractérisée par le fait que la source d'énergie électro- 30 luminescente superposée sur une plaque multi-êlectrodes. 5. Méthode selon l'une quelconque des revendications précédentes, caractérisée par le fait que la source d'énergie électroluminescente produit une exposition d'un image fixée. 6. Méthode selon l'une quelconque des revendications prêcé-35 dentes, caractérisée par le fait qu'au moins une des électrodes comporte une source d'énergie électroluminescente. 7. Appareil de formation d'image par photoëlectrophorêse, caractérisé par le fait qu'il comporte une première électrode rotative, une deuxième électrode électroluminescente montée pour être 40 mise en rotation à proximité de la première électrode,1'axe de * 70 47696 19 2075914 cette deuxième électrode étant parallèle à l'axe de la première électrode, des-moyens pour introduire une suspension de formation d'image à la surface d'au moins l'une des première et deuxième électrodes, des moyens pour mettre en rotation les électrodes en synchro-5 nisation, moyens pour exciter l'électrode électroluminescente, de façon à exposer sélectivement la suspension, et moyens pour établir un champ électrique à travers la suspension pendant la période d'exposition dans la zone collective de contact de la suspension et des première et deuxième électrodes. ÎO 8. Appareil selon la revendication 7., caractérisé par le fait qu'il comporte en outre, un membre récepteur d'image placé entre la première et la deuxième électrode dans la zone de contact. 9. Appareil selon la revendication 7 ou 8, caractérisé par le fait que l'électrode électroluminescente comporte une couche élec- 15 troluminescente superposée sur une plaque multi-électrodes. 10. Appareil selon la revendication 9., caractérisé par le fait que la plaque multi-électrodes, est sous la forme d'une exposition d'image fixée.